중간 처리 를 행한 필름 의 길 이 방향 으로 의 연신 은 , 종 연신기 로 , Tg 이상 Tg + 80 ℃ 이하 의 온도 에서 1 . 5 배 이상 4 . 0 배 이하 의 배 율 이 되 도록 행할 필요 가 있 다 . 연신 온도 가 Tg 를 밑돌 면 , 연신 시 에 파단 일 일으키 기 쉬워 지 기 때문 에 바람직 하 지 않 고 , 반 대로 Tg + 80 ℃ 를 윗돌 면 , 길 이 방향 의 두께 불 균일 이 나빠 지 기 때문 에 바람직 하 지 않 다 . 또한 , 횡 연신 온도 의 하한 은 Tg + 3 ℃ 이상 이 면 바람직 하 고 , Tg + 6 ℃ 이상 이 면 보다 바람직 하 다 . 또한 , 종연 신 온도 의 상한 은 Tg + 75 ℃ 이하 이 면 바람직 하 고 , Tg + 70 ℃ 이하 이 면 보다 바람직 하 다 . 한편 , 종 방향 의 연신 배 율 이 1 . 5 배 를 밑돌 면 , 생산 성 이 나쁠 뿐 아니 라 길 이 방향 의 두께 불 균일 이 나빠 지 기 때문 에 바람직 하 지 않 고 , 반 대로 4 . 0 배 를 윗돌 면 , 연신 시 에 파단 을 일으키 기 쉬워 지 기 때문 에 바람직 하 지 않 다 . 또한 , 종연 신배 율 의 하한 은 1 . 6 배 이상 이 면 바람직 하 고 , 1 . 8 배 이상 이 면 보다 바람직 하 다 . 또한 , 종연 신배 율 의 상한 은 3 . 5 배 이하 이 면 바람직 하 고 , 3 . 0 배 이하 이 면 보다 바람직 하 다 .